(57)【要約】【課題】極性の高い部材シートに対して強固に粘着することができ、しかも屈曲性にも優れた粘着層を備えた、フレキシブル画像表示装置部材を提供すること。【解決手段】２つのフレキシブル部材が粘着層を介して貼り合わされた構成を有するフレキシブル画像表示装置部材であって、前記粘着層は、周波数１Ｈｚの剪断モードで動的粘弾性測定により得られる損失正接（ｔａｎδ）の極大値が−３０℃以下にあり、かつ、接触角法により測定される、粘着層表面のハンセン溶解度パラメーター（δｄ，δｐ，δｈ）において、極性項δｐが２．０ＭＰａ０．５以上であり、かつ、水素結合項δｈが５．０ＭＰａ０．５以上であり、前記２つのフレキシブル部材のうち少なくとも１つのフレキシブル部材の表面のハンセン溶解性パラメーターと、前記粘着層表面のハンセン溶解性パラメーターのＨＳＰ距離（Ｒａ）が１７．０以下である、フレキシブル画像表示装置部材である。【選択図】なし【特許請求の範囲】
【請求項１】
２つのフレキシブル部材が粘着層を介して貼り合わされた構成を有するフレキシブル画像表示装置部材であって、
前記粘着層は、周波数１Ｈｚの剪断モードで動的粘弾性測定により得られる損失正接（ｔａｎδ）の極大値が−３０℃以下にあり、かつ、接触角法により測定される、粘着層表面のハンセン溶解度パラメーター（δｄ，δｐ，δｈ）において、極性項δｐが２．０ＭＰａ０．５以上であり、かつ、水素結合項δｈが５．０ＭＰａ０．５以上であり、
前記２つのフレキシブル部材のうち少なくとも１つのフレキシブル部材の表面のハンセン溶解性パラメーターと、前記粘着層表面のハンセン溶解性パラメーターのＨＳＰ距離（Ｒａ）が１７．０以下である、フレキシブル画像表示装置部材。
【請求項２】
前記粘着層は、周波数１Ｈｚの剪断モードで動的粘弾性測定により得られる８５℃の貯蔵剪断弾性率（Ｇ’（８５℃））が、０．０１ＭＰａ以上０．２０ＭＰａ以下である請求項１に記載のフレキシブル画像表示装置部材。
【請求項３】
前記粘着層は、ゲル分率が５５％以上である請求項１又は２に記載のフレキシブル画像表示装置部材。
【請求項４】
前記粘着層は、ウレタン結合を有する化合物を含有する請求項１〜３のいずれか一項に記載のフレキシブル画像表示装置部材。
【請求項５】
前記粘着層は、高分子成分を幹成分とし、ポリウレタンを枝成分とするグラフト重合体を含む粘着剤から形成される請求項１〜４のいずれか一項に記載のフレキシブル画像表示装置部材。
【請求項６】
前記粘着剤が、ラジカル開始剤を含む請求項５に記載のフレキシブル画像表示装置部材。
【請求項７】
前記粘着層が、水酸基末端ウレタンプレポリマーを含む粘着剤から形成される請求項１〜６のいずれか一項に記載のフレキシブル画像表示装置部材。
【発明の詳細な説明】
【技術分野】
【０００１】
本発明は、粘着シート、フレキシブル画像表示装置部材、光学部材及び画像表示装置に関する。より詳しくは、本発明は、屈曲可能な画像表示装置に好適に使用される粘着シート、さらには、画像表示装置を構成する部材シート又はフレキシブル部材に対して強固に粘着できる粘着シート又は粘着層と、それらを用いた光学部材又はフレキシブル画像表示装置部材に関するものであって、屈曲可能な画像表示装置の信頼性向上に寄与するものである。
【背景技術】
【０００２】
近年、有機発光ダイオード（ＯＬＥＤ）や量子ドット（ＱＤ）を用いたフレキシブルあるいは屈曲可能な画像表示装置が開発され、広く商用化されつつある。
このような画像表示装置では、複数の部材シートが透明な接着シートで貼り合された構造をしており、折り曲げに伴う部材シート間の歪を吸収できる柔らかさを備えつつ、強固に部材シートを粘着することができる粘着シートが求められてきている。
【０００３】
従来の画像表示装置に広く使用されてきた粘着シートは、酸を実質的に含有しない酸フリーのアクリル系粘着シートであった。
しかし、近年、屈曲用の画像表示装置に対応するためにアクリルポリマー組成を見直した、低いＴｇ（ガラス転移温度）を有する粘着シートが提案されてきている。
例えば特許文献１には、（メタ）アクリル酸エステル共重合体と架橋剤とを含有し、所定のクリープコンプライアンス値を有し、復元性を改良した粘着剤が開示されている。
【先行技術文献】
【特許文献】
【０００４】
【特許文献１】特開２０１９−１２３８２６号公報
【発明の概要】
【発明が解決しようとする課題】
【０００５】
屈曲可能な画像表示装置の登場により、それに用いられる部材シートも屈曲に対応したものが用いられつつある。例えば前面のカバーフィルムとして、屈曲による引張ストレスに強く、白化しにくく、高温信頼性が高く、耐擦性に優れた、透明なポリイミドフィルムが採用されてきている。
このような透明ポリイミドフィルムは、高温信頼性と透明性を両立するために、芳香族骨格とイミド基及び／又はアミド基を多く含有しており、種類によってはフッ素系の官能基を含有していることもある。よって、極めて極性の高いフィルムとなっており、従来のディスプレイに使用されていた粘着シートでは、強固に粘着することができず、屈曲のストレスで剥がれたり、ディスプレイの使用者が保護フィルムの一部と勘違いして剥がしてしまったりするという問題が生じていた。
【０００６】
また、偏光板アッセンブリに関して増々の薄型化が進んでおり、塗布型の液晶層やＴＡＣフィルム（セルローストリアセテートフィルム）を最表面に積層するなどして、最表面が高極性である薄型の部材シートが登場してきており、このような部材シートも従来の粘着シートでは強固に粘着することが困難であった。
【０００７】
さらにまた、耐屈曲性を改良したポリエステル系フィルムやエポキシ系フィルムも、屈曲用ディスプレイの部材シートとして注目されてきている。
【０００８】
特許文献１に記載があるような（メタ）アクリル酸エステル共重合体からなり、低Ｔｇ、かつ、高架橋度の粘着シートは、低温でも柔らかく、一定の復元性を有している。
【０００９】
しかし、それ故に粘着力を発現しづらいという課題があり、特に透明なポリイミドなどの高極性の部材シートに対して強固に粘着することが困難であった。
【００１０】
そして、粘着シートの部材シートへの粘着力が弱い場合、折り畳み動作や屈曲状態での高温保管などでデラミや発泡といった欠陥を生じることがあり、画像表示装置の信頼性を損なうという問題があった。
【００１１】
また、画像表示装置に対する薄型化や小曲率半径化の要求は年々厳しくなる見通しであり、それに伴い、粘着シートに対する強粘着化のニーズも高まっており、従来公知の技術では屈曲の要求を満たしつつ、部材シートに強固に保持できる粘着シートが得られなかった。
【００１２】
そこで、本発明は、極性の高い部材シート又はフレキシブル部材に対して強固に粘着することができ、しかも屈曲性にも優れた、新たな粘着シート又は粘着層、これらを用いた光学部材、フレキシブル画像表示装置部材及び画像表示装置を提供せんとするものである。
【課題を解決するための手段】
【００１３】
本発明の一態様は、周波数１Ｈｚの剪断モードで動的粘弾性測定により得られる損失正接（ｔａｎδ）の極大値が−２０℃以下にある粘着シートであって、接触角法により測定される、粘着シート表面のハンセン溶解度パラメーター（δｄ,δｐ,δｈ）において、極性項δｐが２．０ＭＰａ０．５以上であり、かつ、水素結合項δｈが５．０ＭＰａ０．５以上である、粘着シートである。
【００１４】
本発明の一態様はまた、２つのフレキシブル部材が粘着層を介して貼り合わされた構成を有するフレキシブル画像表示装置部材であって、前記粘着層は、周波数１Ｈｚの剪断モードで動的粘弾性測定により得られる損失正接（ｔａｎδ）の極大値が−２０℃以下にあり、かつ、接触角法により測定される、粘着層表面のハンセン溶解度パラメーター（δｄ,δｐ,δｈ）において、極性項δｐが２．０ＭＰａ０．５以上であり、かつ、水素結合項δｈが５．０ＭＰａ０．５以上である、フレキシブル画像表示装置部材である。
【００１５】
本発明の一態様はさらに、前記粘着シート又は前記粘着層の少なくとも片面に部材シートを備えた積層体であって、該部材シート表面のハンセン溶解性パラメーターと前記粘着シート又は前記粘着層表面のハンセン溶解性パラメーターのＨＳＰ距離（Ｒａ）が１７．０以下である、光学部材及び当該光学部材を備えた画像表示装置である。
【発明の効果】
【００１６】
本発明の粘着シート又は粘着層は、高極性の部材シート又はフレキシブル部材に対して大きな粘着力を示し、かつ、屈曲性にも優れている。例えば折り畳み動作をしても、屈曲状態で高温保管しても、デラミや発泡といった欠陥の発生を抑えることができる。
よって、屈曲可能な画像表示装置に好適に使用することができる。
【発明を実施するための形態】
【００１７】
以下、本発明を詳しく説明する。ただし、本発明の内容が以下に説明する実施形態に限定されるものではない。
【００１８】
＜＜本粘着シート＞＞
本発明の実施形態の一例に係る粘着シート（以下、「本粘着シート」と称することがある）は、周波数１Ｈｚの剪断モードで動的粘弾性測定により得られる損失正接（ｔａｎδ）の極大値が−２０℃以下にある粘着シートであって、接触角法により測定される粘着シート表面のハンセン溶解度パラメーター（δｄ, δｐ, δｈ）において、極性項δｐが２．０ＭＰａ０．５以上であり、かつ、水素結合項δｈが５．０ＭＰａ０．５以上である。
【００１９】
＜＜本フレキシブル画像表示装置部材＞＞
本発明の実施形態の一例に係るフレキシブル画像表示装置部材（以下、「本フレキシブル画像表示装置部材」と称することがある。）は、２つのフレキシブル部材が粘着層を介して貼り合わされた構成を有し、前記粘着層（以下、「本粘着層」と称することがある。）は、周波数１Ｈｚの剪断モードで動的粘弾性測定により得られる損失正接（ｔａｎδ）の極大値が−２０℃以下にあり、かつ、接触角法により測定される、粘着層表面のハンセン溶解度パラメーター（δｄ,δｐ,δｈ）において、極性項δｐが２．０ＭＰａ０．５以上であり、かつ、水素結合項δｈが５．０ＭＰａ０．５以上である。
なお、本粘着層は、その形態に制限はなく、予めシート状に成形されたシート状粘着製品が本フレキシブル画像表示装置部材に貼り合わされて形成されたものであっても、本フレキシブル画像表示装置部材に粘着層が直接形成されたものであってもよい。
【００２０】
＜損失正接（ｔａｎδ）＞
本粘着シート及び本粘着層は、周波数１Ｈｚの剪断モードで動的粘弾性測定により得られる損失正接（ｔａｎδ）の極大値が−２０℃以下にあることが好ましい。
この極大値は−３０℃以下にあることがより好ましく、−４０℃以下にあることがさらに好ましい。下限については特に定めないが通常−７０℃以上である。
【００２１】
さらに本粘着シート及び本粘着層は、周波数１Ｈｚの剪断における損失正接（ｔａｎδ）の極大値のピークが、−６０〜−２０℃の温度範囲に存在することが特に好ましい。
この極大値の温度は、粘着シート及び本粘着層のガラス転移温度（以下、Ｔｇと呼ぶことがある。）の目安となるものであり、この値が−２０℃以下であることで、低温での貯蔵弾性率が十分下がり、屈曲操作によるストレスを低減することが可能となる。
種々の温度における弾性率（貯蔵弾性率）Ｇ’、粘性率（損失弾性率）Ｇ”及びｔａｎδ＝Ｇ”／Ｇ’はひずみレオメーターを用いて測定することができる。
【００２２】
本粘着シート及び本粘着層の損失正接（ｔａｎδ）の極大値、及び、該極大値のピークの温度は、本粘着シート及び本粘着層を構成する樹脂のモノマーの種類、樹脂の質量平均分子量、分岐構造などの調整や、低Ｔｇオリゴマーの配合添加によって、上記範囲に調整することができる。
【００２３】
＜貯蔵弾性率＞
さらに本粘着シート及び本粘着層は、−２０℃での貯蔵弾性率（Ｇ’（−２０℃））が１ＭＰａ以下であることが好ましく、中でも９００ｋＰａ以下であるのがさらに好ましい。
該Ｇ’（−２０℃）が上記範囲内であれば、部材シートの割れを防止することができる。
また、このようなＧ’（−２０℃）を達成するには、本粘着シート及び本粘着層のガラス転移温度（Ｔｇ）が−２０℃以下であるのが好ましい。
【００２４】
屈曲可能な画像表示装置に使用される粘着シート及び本粘着層は、折り畳む速度（周波数）において柔らかくある必要があり、高周波数にて柔軟であるためには、動的粘弾性の温度−時間換算測により、低温域でＧ’が低いこと、つまり、粘着シート及び本粘着層のガラス転移温度（Ｔｇ）が低いことが求められる。
【００２５】
本粘着シート及び本粘着層は、周波数１Ｈｚの剪断モードで動的粘弾性測定により得られる８５℃の貯蔵剪断弾性率（Ｇ’（８５℃））が、０．０１ＭＰａ以上０．２０ＭＰａ以下であることであるのが好ましい。
本粘着シート及び本粘着層の８５℃の貯蔵剪断弾性率（Ｇ’（８５℃））は０．１８ＭＰａ以下であるのがより好ましく、中でも０．１５ＭＰａ以下であるのがより好ましく、０．１２ＭＰａ以下であるのがさらに好ましい。
他方、当該貯蔵剪断弾性率（Ｇ’（８５℃））の下限値に関しては、形状維持の観点から、０．０１ＭＰａ以上であるのが好ましい。
貯蔵剪断弾性率（Ｇ’（８５℃））が上記範囲内であれば、例えば本粘着シート又は本粘着層を部材シート又はフレキシブル部材に貼着して積層シート又はフレキシブル画像表示装置部材を形成した際、常温から高温において、積層シート又はフレキシブル画像表示装置部材の折り曲げ時の層間応力を小さくすることができ、部材シート又はフレキシブル部材のデラミや割れを抑制することができる。
【００２６】
＜ハンセン溶解度パラメーター＞
本粘着シート及び本粘着層は、接触角法により測定される、粘着シート表面のハンセン溶解度パラメーター（δｄ,δｐ,δｈ）において、極性項δｐが２．０ＭＰａ０．５以上であり、かつ、水素結合項δｈが５．０ＭＰａ０．５以上であるのが好ましい。
【００２７】
ここで、ハンセンの溶解度パラメーター（ＨＳＰ）は、ある物質が他のある物質にどのくらい溶けるのかという溶解性を表す指標である。ＨＳＰは、ヒルデブランド（Ｈｉｌｄｅｂｒａｎｄ）によって導入された溶解度パラメーターを、分散項δｄ、極性項δｐ、水素結合項δｈの３成分に分割し、三次元空間に表したものである。分散項δｄは分散力による効果、極性項δｐは双極子間力による効果、水素結合項δｈは水素結合力による効果を示し、
δｄ：  分子間の分散力に由来するエネルギー
δｐ：  分子間の極性力に由来するエネルギー
δｈ：  分子間の水素結合力に由来するエネルギー
と、表記される。（ここで、それぞれの単位はＭＰａ０．５である。）
ＨＳＰの定義と計算は、下記の文献に記載されている。
Ｃｈａｒｌｅｓ  Ｍ．  Ｈａｎｓｅｎ著、Ｈａｎｓｅｎ  Ｓｏｌｕｂｉｌｉｔｙ  Ｐａｒａｍｅｔｅｒｓ：  Ａ  Ｕｓｅｒｓ  Ｈａｎｄｂｏｏｋ（ＣＲＣプレス、２００７年）。
【００２８】
分散項はファンデルワールス力、極性項はダイポール・モーメント、水素結合項は水、アルコールなどによる作用をそれぞれ反映している。
そして、ＨＳＰによるベクトルが似ているもの同士は溶解性が高いと判断でき、ベクトルの類似度はハンセン溶解度パラメーターの距離（ＨＳＰ距離）で判断し得る。
また、ハンセンの溶解度パラメーターは、溶解性の判断だけではなく、ある物質が他のある物質中にどの程度存在しやすいか、すなわち分散性がどの程度良いかの判断の指標ともなり得る。
【００２９】
本発明において表面のＨＳＰ［δｄ、δｐ、δｈ］は、ＨＳＰ既知の各種溶媒の液滴２μＬを、シート表面へ接触させ３０秒後の接触角の値から、Young-Dupreの式及び、畑・北崎、拡張ホークスの式からγｓLを算出し、ハンセン溶解度パラメーターと表面張力の関係（式１）（Hansen  Solubility  Parameters  50th  anniversary  conference,preprint  2017  PP.14-21(2017)）から、Ｒａと(γｓL/(ＶL1/3))1/2が相関するように決定される。
（式１）δｄ2+δＰ2+0.068δｈ2=13.9γｓL(1/(ＶL1/3))
【００３０】
本粘着シート及び本粘着層は、粘着シート又は粘着層表面のハンセン溶解度パラメーター（δｄ,δｐ,δｈ）において、極性項δｐは、２．０ＭＰａ０．５以上であることが好ましく、３．０ＭＰａ０．５以上であることがさらに好ましい。また、水素結合項δｈは、５．０ＭＰａ０．５以上が好ましく、６．０ＭＰａ０．５以上がさらに好ましい。
本粘着シート及び本粘着層のδｐ及びδｈが上記範囲にあることで、ポリイミドシートやエポキシシート、ＴＡＣシートなどの高極性の部材シートへの濡れが良くなり、界面接着力が高まり、従来アクリル系の粘着シートよりも粘着力を向上することができる。
【００３１】
このような表面ＨＳＰの粘着シート及び本粘着層を得るには、例えばポリウレタン、ポリエステル、ポリアミド等のδｐ,δｈの高い成分が粘着シート表面に露出するように、粘着シートを形成するための粘着剤の種類や配合量で調整することが好ましい。
とりわけ、ウレタン結合を有する化合物を含む粘着剤を用いることが好ましい。
【００３２】
また、アクリルポリマーなどの高分子成分を幹成分とし、これにポリウレタン、ポリエステル、ポリアミドなどを枝成分としてグラフトさせたグラフト重合体を含む粘着剤を使用することが好ましい。
特にグラフト重合体を使用する方法は、ポリウレタン、ポリエステル、ポリアミド成分の量が少なくても、表面のδｐ,δｈを効率良く高めることができるため、更に好ましい。
【００３３】
＜ゲル分率＞
本粘着シート及び本粘着層のゲル分率は５５％以上であることが好ましく、６０％以上であることがさらに好ましく、６５％以上であることがより好ましい。
本粘着シート及び本粘着層のゲル分率が５５％以上であることにより、形状を十分に保持することができる。
【００３４】
＜ウレタン系重合体＞
以下、本粘着シート及び本粘着層を構成する粘着剤が含有する重合体のうち、代表的なものであるウレタン系重合体について詳述する。
なお、本発明においては、重合体と称する場合であっても、単独重合体及び共重合体の両方を包括する意味である。
【００３５】
ウレタン系重合体は、ウレタン結合を分子内に有する高分子化合物である。
【００３６】
本粘着シート及び本粘着層は、ウレタン系重合体を含む粘着剤から形成されるのが好ましい。とりわけ、ウレタン系重合体を主成分樹脂として含む硬化性組成物を硬化して形成されるのが好ましい。
硬化前成分としてウレタン系重合体を含むことで、本粘着シート及び本粘着層の接着力及び凝集力を高めることができる。
【００３７】
なお、「主成分樹脂」とは、本粘着シート又は本粘着層を構成する樹脂の中で最も含有質量の多い樹脂の意味であり、本粘着シート又は本粘着層を構成する樹脂の中で５０質量％以上、中でも６０質量％以上、中でも７０質量％以上、中でも８０質量％以上、中でも９０質量％以上（１００質量％を含む）を占める場合が想定される。
【００３８】
ウレタン系重合体を作製する方法の一つに、水酸基とイソシアネートとの重合反応によるものがある。
【００３９】
原料として用いられる水酸基としては、ポリオールが好適に用いられ、例えばポリエーテルポリオール類、ポリエステルポリオール類、ポリカーボネート系ポリオール類、ポリオレフィンポリオール類、アクリルポリオール類が挙げられる。これらの化合物は単独で用いても、複数種用いてもよい。
【００４０】
ポリエーテルポリオール類の開始剤としては、ポリエチレングリコール、ポリプロピレングリコール、ポリエチレンプロピレングリコール、ポリテトラメチレンエーテルグリコール、ポリヘキサメチレンエーテルグリコール等が挙げられる。
【００４１】
ウレタン系重合体を得るために使用されるイソシアネート化合物としては、トリレンジイソシアネート、キシリレンジイソシアネート、メチレンジフェニルジイソシアネート、フェニレンジイソシアネート、ナフタレンジイソシアネート、トリジンジイソシアネート等の芳香族ジイソシアネート；α，α，α’，α’−テトラメチルキシリレンジイソシアネート等の芳香環を有する脂肪族ジイソシアネート；メチレンジイソシアネート、プロピレンジイソシアネート、リジンジイソシアネート、トリメチルヘキサメチレンジイソシアネート、ヘキサメチレンジイソシアネート等の脂肪族ジイソシアネート；シクロヘキサンジイソシアネート、メチルシクロヘキサンジイソシアネート、イソホロンジイソシアネート、ジシクロヘキシルメタンジイソシアネート、イソプロピリデンジシクロヘキシルジイソシアネート等の脂環族ジイソシアネート等が例示される。これらは単独で用いても、複数種併用してもよい。
【００４２】
本発明においては、ウレタン系重合体としては、水酸基末端ウレタンプレポリマー、又は、高分子成分を幹成分とし、ポリウレタンを枝成分とするグラフト重合体が好ましい。
【００４３】
これらの中でも、高い耐屈曲性を有する観点から、アクリル系重合体からなる幹成分（主鎖）にポリウレタンが枝成分として結合したグラフト重合体が好ましい。
【００４４】
前記水酸基末端ウレタンプレポリマーは、複数種の水酸基などの活性水素基含有化合物と１種以上のポリイソシアネートとを共重合反応させて得られる反応生成物であり、鎖全体がウレタン結合を有している。
【００４５】
一方、アクリル系重合体を幹成分として、ポリウレタンが枝成分として結合したグラフト重合体は、枝成分にウレタン結合が存在している。この重合体から形成される粘着シート及び粘着層においては、枝成分部位が表面に集中するため、高いδｐ、δｈを表面に有する粘着シート及びび粘着層となっていると考えられる。
ここで、主鎖（幹成分）であるアクリル系重合体の質量平均分子量は、例えば５０，０００〜８００，０００、枝成分のポリウレタン部位の質量平均分子量は、例えば１，０００〜２０，０００である。
質量平均分子量は、ポリスチレン換算でゲル浸透クロマトグラフィーを用いて測定した値である。
【００４６】
このように、本粘着シート及び本粘着層は、ウレタン結合を有する分子鎖を含むウレタンポリマー鎖（「ウレタン成分セグメント」とも称する。）と、（メタ）アクリル酸エステル成分由来の分子鎖を有するアクリルポリマー鎖（「アクリル成分セグメント」とも称する。）と、を含む粘着剤を用いて形成することが好ましい。
【００４７】
より具体的には、前記粘着剤が、（ａ）前記ウレタン成分セグメント及びアクリル成分セグメントの両方が主鎖を構成するブロックポリマー、（ｂ）前記ウレタン成分セグメント又は前記アクリル成分セグメントが主鎖を構成し、他方のセグメントが側鎖を構成するグラフトポリマー、（ｃ）前記ウレタン成分セグメント又は前記アクリル成分セグメントの一方と、他方のセグメントとが架橋している架橋ポリマー、（ｄ）アクリルポリマー及びウレタン系ポリマーを含むポリマーブレンドから選択される何れか１種以上のポリマーを含む態様を挙げることができる。
【００４８】
また、前記において、アクリル成分セグメントとウレタン成分セグメントが共有結合で結合していることが好ましい。
【００４９】
なお、アクリル系重合体からなる幹成分（主鎖）にポリウレタンが枝成分として結合したグラフト重合体は、例えばアクリット８ＢＲシリーズ、アクリット８ＨＹシリーズ（いずれも大成ファインケミカル（株）商品名）として入手可能である。
【００５０】
＜その他粘着成分＞
本粘着シート及び本粘着層は、粘着剤に含まれる重合体として、単一の上記ウレタン系重合体を含むものであってもよいし、２種類以上の重合体を含むものであってもよい。
例えば上記ウレタン系重合体のほかに、ポリエステル、ポリアミド、又は、アクリル系重合体を含んでいてもよい。
【００５１】
＜その他の成分＞
本粘着シート及び本粘着層は、その他、開始剤、架橋剤、粘着付与剤、硬化促進剤、充填剤、カップリング剤、紫外線吸収剤、紫外線安定剤、酸化防止剤、安定剤、顔料、防錆剤又はこれらの幾つかの組み合わせを添加されていてもよい。
これら添加剤の量は、典型的には、粘着シート及び粘着層の硬化に悪影響を与えないように、又は粘着シート及び粘着層の物理的特性に悪影響を与えないように選択するのが好ましい。
【００５２】
＜表面＞
本粘着シート及び本粘着層の少なくとも片面に、ブロッキング防止や異物付着防止の観点から保護フィルムを積層させることが好ましい。あるいは、必要に応じて、エンボス加工や種々の凹凸（円錐や角錐形状や半球形状など）加工を行ってもよい。
また、各種被着部材への接着性を向上させる目的で、表面にコロナ処理、プラズマ処理及びプライマー処理などの各種表面処理を行ってもよい。
【００５３】
特に、本発明の粘着シート及び本粘着層は、その少なくとも片面に離型フィルムが積層された積層体としてもよい。ここで離型フィルムとしては、光透過性とコストの観点から、離型処理したＰＥＴ（ポリエチレンテレフタレート）フィルムを採用することが好ましい。
【００５４】
＜全光線透過率、ヘイズ＞
本粘着シート及び本粘着層は、厚み１００μｍの時の全光線透過率が８５％以上であることが好ましく、８８％以上であることがより好ましく、９１％以上であることがより好ましい。
【００５５】
また、本粘着シート及び本粘着層は、ヘイズが１．０以下であることが好ましく、０．５以下であることがさらに好ましく、特に０．２以下であることがより好ましい。
ヘイズが１．０以下であることにより、用途によっては表示装置用に使用できる粘着シート乃至粘着層となる。
ここで、全光線透過率はＪＩＳ  Ｋ７３６１−１に準じて、ヘイズはＪＩＳ  Ｋ７１３６に準じてそれぞれ測定されるものである。
【００５６】
＜厚み＞
本粘着シート及び本粘着層の厚みは、特に制限されるものではない。０．００５ｍｍ以上であるのが好ましく、より好ましくは０．０１ｍｍ以上、更に好ましくは０．１５ｍｍ以上である。
一方、上限として、好ましくは１．０ｍｍ以下、より好ましくは０．７ｍｍ以下、更に好ましくは０．５ｍｍ以下である。
厚みが０．００５ｍｍ以上であれば、ハンドリング性が良好であり、また、厚みが１．０ｍｍ以下であれば、積層体の薄型化に寄与することができる。
【００５７】
＜本粘着シートの好ましい用途＞
本粘着シートは、ディスプレイ部材を構成する部材（「ディスプレイ部材」とも称する）、とりわけ、ディスプレイを作製するのに用いるディスプレイ用のフレキシブル部材の貼合に使用することが好ましく、フレキシブルディスプレイを作製するのに用いるフレキシブルディスプレイ用の粘着部品として使用することが特に好ましい。
なお、フレキブル部材については、後述するものと同一のものを使用することができる。
【００５８】
＜本フレキシブル画像表示装置部材の構成要素＞
次に、本フレキシブル画像表示装置部材の構成要素のうち、本粘着層以外の要素について説明する。
【００５９】
＜フレキシブル部材＞
本フレキシブル画像表示装置部材を構成するフレキシブル部材としては、例えば有機エレクトロルミネッセンス（ＥＬ）ディスプレイ等のフレキシブルディスプレイ、カバーレンズ（カバーフィルム）、偏光板、偏光子、位相差フィルム、バリアフィルム、視野角補償フィルム、輝度向上フィルム、コントラスト向上フィルム、拡散フィルム、半透過反射フィルム、電極フィルム、透明導電性フィルム、金属メッシュフィルム、タッチセンサーフィルム等のディスプレイ用のフレキシブル部材を挙げることができる。これらのうちのいずれか１種又は２種のうちの２つを組み合わせて使用すればよい。例えばフレキシブルディスプレイと、その他のフレキシブル部材との組み合わせや、カバーレンズと、その他のフレキシブル部材との組み合わせを挙げることができる。
【００６０】
なお、フレキシブル部材とは、屈曲可能な部材、とりわけ、繰り返し屈曲可能な部材であることを意味する。特に、屈曲半径が２５ｍｍ以上の湾曲形状に固定が可能な部材、とりわけ、屈曲半径２５ｍｍ未満、より好ましくは、屈曲半径３ｍｍ未満での繰り返しの曲げ作用に耐えることができる部材であるのが好ましい。
【００６１】
フレキシブル部材と粘着層との粘着力は、剥離周波数（速度）における損失弾性率（Ｇ”）の大きさといった粘弾性的な要素と、濡れなどの界面接着力の要素などにより決まるのが通常である。
しかし、屈曲用の低Ｔｇである粘着層は、粘弾性上の制約から大きな改善が見込めない可能性があり、粘着層の表面ＨＳＰは界面接着力の向上に寄与している可能性が高いことが分かってきた。
【００６２】
そこで、フレキシブル部材表面のハンセン溶解性パラメーターと、本粘着層表面のハンセン溶解性パラメーターとのＨＳＰ距離（Ｒａ）が１７．０以下であることが好ましく、１６．０以下であることがより好ましく、１５．０以下であることがさらに好ましい。
ここで、ＨＳＰ距離（Ｒａ）は（式２）で算出される。
（式２）ＨＳＰ距離（Ｒａ）＝｛４×（δｄＡ−δｄＳ）２＋（δｐＡ−δｐＳ）２＋（δｈＡ−δｈＳ）２｝０．５
なお、式２中、δｄＡ、δｐＡ及びδｈＡはそれぞれ、本粘着層のδｄ、δｐ及びδｈを示し、δｄＳ、δｐＳ及びδｈＳはそれぞれ、フレキシブル部材のδｄ、δｐ及びδｈを示す。
【００６３】
前記ＨＳＰ距離（Ｒａ）を上記範囲とすることで、フレキシブル部材と本粘着層との粘着力を十分に高めることができる。
粘着力の評価方法は様々であるが、例えば、本粘着層は、フレキシブル部材、特に極性の高いフィルムからなるフレキシブル部材に対する、６０℃における３００ｍｍ／ｍｉｎ剥離速度での１８０度剥離強度（ＪＩＳ  Ｚ  ０２３７）を１０．０Ｎ／２５ｍｍ以上とすることができ、さらに好ましくは１１．０Ｎ／２５ｍｍ以上とすることができる。
フレキシブル部材と本粘着層との粘着力が上記範囲であることで、屈曲時のストレスで部材シートが剥離することなく、画像表示装置の信頼性を向上させることができる。
【００６４】
前記ＨＳＰ距離を上記範囲とするためには、例えば本粘着層のδｐ,δｈを高めるか、フレキシブル部材側に本粘着層のＨＳＰに近いＨＳＰを有するプライマーを塗布するなどすればよい。
但し、これらの方法に限定するものではない。
【００６５】
＜＜本光学部材＞＞
本発明の実施形態の一例に係る光学部材（以下、「本光学部材」と称することがある）は、上述した本粘着シート又は本粘着層の少なくとも片面に部材シートを備えた積層体である。
【００６６】
本光学部材は、部材シート（以下「第１の部材シート」と称することがある）と、本粘着シート又は本粘着層と、任意の部材シート（以下「第２の部材シート」と称することがある）とが、この順で積層されてなる構成を備えた積層シートであってもよい。
この際、第１の部材シートと第２の部材シートは同じでもよいし、異なるものでもよい。
【００６７】
＜部材シート＞
本粘着シート又は本粘着層の被着体となる部材シートの主成分樹脂としては、例えばポリシクロオレフィン、セルローストリアセテート樹脂、ポリメチルメタクリレート、ポリエステル、エポキシ樹脂、ポリイミドなどが挙げられ、これらのうちに一種の樹脂であっても、又は二種以上の樹脂であってもよい。
【００６８】
ここで「主成分樹脂」とは、部材シート又は部材シートを形成する樹脂組成物を構成する樹脂の中で最も多い質量比率を占める成分であることをいい、具体的には部材シート又は該部材シートを形成する樹脂組成物の５０質量％以上を占めるものであり、５５質量％以上、中でも６０質量％以上を占めるのがさらに好ましい。
【００６９】
また、部材シートは薄膜ガラスであってもよい。ここで、薄膜ガラスとは、上記で挙げた部材シートの厚みを有するガラスを指す。
【００７０】
中でも、ポリイミド、エポキシ樹脂及びポリエステルからなる群から選択される一種又は二種以上の樹脂を主成分樹脂とする部材シートは、特に高極性であるが、本粘着シート又は本粘着層はδｐ、δｈが高いため、特に効果を見出すことができる。
中でも、ポリイミドを主成分とするポリイミドフィルムは、高Ｔｇ、かつ、低線膨張係数で高温信頼性に優れ、引張強度も高く、折り曲げによる白化も起こり難いため、フレキシブルディスプレイの部材シートとして好適に使用される。
【００７１】
通常のポリイミドは、褐色であることが多いが、ジアミン成分とジカルボン酸成分の化学構造を適切に選択し、バンドギャップを調整した透明なポリイミドフィルムが特に好ましい。
【００７２】
＜光学部材の厚み＞
本光学部材の厚みは、特に制限されるものではない。例えば画像表示装置に使用される場合の一例としては、本光学部材はシート状であり、その厚みが０．０１ｍｍ以上であれば、ハンドリング性が良好であり、また、厚みが１．０ｍｍ以下であれば、積層体の薄型化に寄与することができる。
よって、本光学部材の厚みは、０．０１ｍｍ以上であるのが好ましく、中でも０．０３ｍｍ以上、特に０．０５ｍｍ以上であるのがより好ましい。一方、上限に関しては、１．０ｍｍ以下であるのが好ましく、中でも０．７ｍｍ以下、特に０．５ｍｍ以下であるのがさらに好ましい。
【００７３】
＜ＨＳＰ距離（Ｒａ）＞
部材シートと粘着シート又は粘着層との粘着力は、剥離周波数（速度）における損失弾性率（Ｇ”）の大きさといった粘弾性的な要素と、濡れなどの界面接着力の要素などにより決まるのが通常である。
しかし、屈曲用の低Ｔｇの粘着シート又は粘着層は、粘弾性上の制約から大きな改善が見込めない可能性があり、粘着剤の表面ＨＳＰは界面接着力の向上に寄与している可能性が高いことが分かってきた。
【００７４】
そこで、本光学部材においては、部材シート表面のハンセン溶解性パラメーターと、本粘着シート又は本粘着層表面のハンセン溶解性パラメーターとのＨＳＰ距離（Ｒａ）が１７．０以下であることが好ましく、１６．０以下であることがより好ましく、１５．０以下であることがさらに好ましい。
ここで、ＨＳＰ距離（Ｒａ）は（式２）で算出される。
（式２）ＨＳＰ距離（Ｒａ）＝｛４×（δｄＡ−δｄＳ）２＋（δｐＡ−δｐＳ）２＋（δｈＡ−δｈＳ）２｝０．５
なお、式２中、δｄＡ、δｐＡ及びδｈＡはそれぞれ、本粘着シートのδｄ、δｐ及び
δｈを示し、δｄＳ、δｐＳ及びδｈＳはそれぞれ、本部材シートのδｄ、δｐ及びδｈ
を示す。
【００７５】
前記ＨＳＰ距離（Ｒａ）を上記範囲とすることで、部材シートと本粘着シート又は本粘着層との粘着力を十分に高めることができる。
粘着力の評価方法は様々であるが、例えば、本粘着シート又は本粘着層は、部材シート、特に極性の高いフィルムからなる部材シートに対する、６０℃における３００ｍｍ／ｍｉｎ剥離速度での１８０度剥離強度（ＪＩＳ  Ｚ  ０２３７）を１０．０Ｎ／２５ｍｍ以上とすることができ、さらに好ましくは１１．０Ｎ／２５ｍｍ以上とすることができる。
部材シートと本粘着シート又は本粘着層との粘着力が上記範囲であることで、屈曲時のストレスで部材シートが剥離することなく、画像表示装置の信頼性を向上させることができる。
【００７６】
前記ＨＳＰ距離を上記範囲とするためには、例えば粘着シート又は本粘着層のδｐ,δｈを高めるか、部材シート側に粘着シート又は本粘着層のＨＳＰに近いＨＳＰを有するプライマーを塗布するなどすればよい。
但し、これらの方法に限定するものではない。
【００７７】
＜＜本粘着シート、本粘着層、本光学部材の製造方法＞＞
次に、本粘着シート、本粘着層及び本光学部材の製造方法について説明する。但し、以下の説明は、本粘着シート、本粘着層及び本光学部材を製造する方法の一例であり、本粘着シート、本粘着層及び本光学部材はかかる製造方法により製造されるものに限定されるものではない。
【００７８】
本粘着シートの作製においては、例えばウレタン系ポリマー、必要に応じて、アクリル系モノマー、アクリル系ポリマー、オレフィン系モノマー、オレフィン系ポリマー、粘着付与剤、開始剤、架橋剤、その他の成分などを含有する、本粘着シート形成用の粘着剤樹脂組成物（「本粘着層用樹脂組成物」とも称する）を調製する。
次に、当該粘着剤樹脂組成物をシート状に成形し、架橋反応させて硬化させ、必要に応じて適宜加工を施すことにより、本粘着シートを作製すればよい。
但し、この方法に限定するものではない。
【００７９】
また、本粘着層の作製においては、上記と同様にして本粘着層用樹脂組成物を調整し、これを部材シート又はフレキシブル部材上にコーティングし、当該樹脂組成物を硬化させることにより、本粘着層を形成すればよい。
【００８０】
そして、本粘着シート又は本粘着層を、第１の部材シート乃至第２の部材シートに貼着することにより、本光学部材を作製することができる。
但し、このような製造方法に限定するものではない。
【００８１】
本粘着シート又は本粘着層形成用の粘着剤樹脂組成物を調製する際、上記原料を、温度調節可能な混練機（例えば、ディスパー、一軸押出機、二軸押出機、プラネタリーミキサー、二軸ミキサー、加圧ニーダー等）を用いて混練すればよい。
なお、種々の原料を混合する際、シランカップリング剤、酸化防止剤等の各種添加剤は、予め樹脂とともにブレンドしてから混練機に供給してもよいし、予め全ての材料を溶融混合してから供給してもよいし、添加剤のみを予め樹脂に濃縮したマスターバッチを作製し供給してもよい。
【００８２】
（開始剤）
本粘着シート又は本粘着層に硬化性を付与するためには、上述のように、本粘着シート又は本粘着層形成用の粘着剤樹脂組成物を硬化、言い換えれば架橋させるのが好ましい。
この際、第１の部材シート乃至第２の部材シートに本粘着シート又は本粘着層形成用の粘着剤樹脂組成物を塗布して架橋させてもよいし、本粘着シート又は本粘着層形成用の粘着剤樹脂組成物を架橋させて貼着してもよい。
【００８３】
本粘着シート又は本粘着層形成用の粘着剤樹脂組成物を硬化させるには、本粘着シート又は本粘着層形成用の粘着剤樹脂組成物は開始剤或いは架橋剤を含むのが好ましい。
該開始剤としては、特に限定されない。例えば熱により活性化するもの、活性エネルギー線により活性化するもの、いずれも使用できる。また、ラジカルを発生し、ラジカル反応を引き起こすもの、カチオンやアニオンを発生し、付加反応を引き起こすものいずれも使用することができる。
好ましい開始剤としては、ラジカル開始剤であり、とりわけ、光ラジカル開始剤が好ましい。
【００８４】
光ラジカル開始剤は、例えば紫外線や可視光線等の光、より具体的には、波長２００ｎｍ〜７８０ｎｍの光を照射することにより活性なラジカル種を発生する化合物を好ましい例として挙げることができる。
前記光ラジカル開始剤としては、開裂型光開始剤、及び、水素引抜型開始剤のいずれも使用することができ、また、両者を併用することも可能である。
【００８５】
前記開裂型光開始剤としては、例えば２,２−ジメトキシ−１,２−ジフェニルエタン−１−オン、１−ヒドロキシシクロヘキシルフェニルケトン、２−ヒドロキシ−２−メチル−１−フェニル−プロパン−１−オン、１−（４−（２−ヒドロキシエトキシ）フェニル）−２−ヒドロキシ−２−メチル−１−プロパン−１−オン、２−ヒロドキシ−１−［４−｛４−（２−ヒドロキシ−２−メチル−プロピオニル）ベンジル｝フェニル］−２−メチル−プロパン−１−オン、オリゴ（２−ヒドロキシ−２−メチル−１−（４−（１−メチルビニル）フェニル）プロパノン）、フェニルグリオキシリック酸メチル、２−ベンジル−２−ジメチルアミノ−１−（４−モルフォリノフェニル）ブタン−１−オン、２−メチル−１−［４−（メチルチオ）フェニル］−２−モルフォリノプロパン−１−オン、２−（ジメチルアミノ）−２−[（４−メチルフェニル）メチル]−１−[４−（４−モルホリニル）フェニル]−１−ブタノン、ビス（２，４，６−トリメチルベンゾイル）−フェニルフォスフィンオキサイド、２，４，６−トリメチルベンゾイルジフェニルフォスフィンオキサイド、（２，４，６−トリメチルベンゾイル）エトキシフェニルホスフィンオキサイド、ビス（２，６−ジメトキシベンゾイル）２，４，４−トリメチルペンチルフォスフィンオキサイド、又はこれらの誘導体などを挙げることができる。
【００８６】
前記開裂型光開始剤を使用すると、光反応終了後に光開始剤が構造変化して失活するため、硬化反応が終了した後の粘着剤樹脂組成物中に活性種として残存することがなく、粘着剤樹脂組成物に予期せぬ光劣化等をもたらすおそれがないため、好ましい。
【００８７】
前記水素引抜型光開始剤としては、例えばベンゾフェノン、４−メチル−ベンゾフェノン、２，４，６−トリメチルベンゾフェノン、４−フェニルベンゾフェノン、３，３’−ジメチル−４−メトキシベンゾフェノン、４−（メタ）アクリロイルオキシベンゾフェノン、２−ベンゾイル安息香酸メチル、ベンゾイル蟻酸メチル、ビス（２−フェニル−２−オキソ酢酸）オキシビスエチレン、４−（１，３−アクリロイル−１，４，７，１０，１３−ペンタオキソトリデシル）ベンゾフェノン、チオキサントン、２−クロロチオキサントン、３−メチルチオキサントン、２，４−ジメチルチオキサントン、２−メチルアントラキノン、２−エチルアントラキノン、２−ｔｅｒｔ−ブチルアントラキノン、２−アミノアントラキノン、又はこれらの誘導体などを挙げることができる。
【００８８】
前記水素引抜き型光開始剤を使用すると、光開始剤がポリマーのさまざまな部位からも水素引き抜き反応をし得ることから、より複雑な架橋構造を形成することができるため好ましい。
また、水素引抜き型光開始剤は、一度光硬化反応に用いた後であっても、再度光照射することで繰り返し活性種として機能し得ることから、後述する、いわゆる後硬化（ポストキュア）タイプとして粘着剤樹脂組成物を使用する場合においては、後硬化時の光反応の起点となることができる点で好ましい。
【００８９】
特に本発明においては、前述したアクリル系重合体からなる幹成分（主鎖）にポリウレタンが枝成分として結合したグラフトポリマーに対して、水素引き抜き型光開始剤を用いて光硬化反応をした場合、高極性の部材シートに対して高い耐屈曲性を有する粘着シート又は粘着層とすることができる。
従って、本粘着シート又は本粘着層は水素引き抜き開始剤を含むことが好ましい。
【００９０】
一方、架橋構造形成には、光開始剤以外にも熱開始剤を使用することができる。
熱開始剤の例としては、アゾ化合物、キニーネ、ニトロ化合物、アシルハロゲン化物、ヒドラゾン、メルカプト化合物、ピリリウム化合物、イミダゾール、クロロトリアジン、ベンゾイン、ベンゾインアルキルエーテル、ジケトン、フェノン、並びにジラウロイルペルオキシド及びＮＯＦ  Ｃｏ．からＰＥＲＨＥＸＡ  ＴＭＨとして入手可能な１，１−ジ（ｔ−ヘキシルペルオキシ）−３，３，５−トリメチルシクロヘキサン等の有機ペルオキシドが挙げられる。
【００９１】
（架橋剤）
また、架橋構造形成のために、多官能（メタ）アクリレート等の架橋剤を使用することができる。水酸基などの活性水素基を含有した高分子量成分であれば、イソシアネートやカルボジイミドなどによって架橋することが可能である。中でもイソシアネートが好ましく、上記ポリウレタンの章で記載したイソシアネート類を好適に用いることができる。
【００９２】
特に上述した水酸基末端ウレタンプレポリマーに対しては、架橋剤を使用することがとりわけ好ましい。
また、架橋反応の促進のために、遷移金属触媒などをさらに添加することも、粘着シート又は粘着層形成のプロセス上好ましい。
【００９３】
開始剤は、本粘着シート又は本粘着層の総質量に基づいて０．０１〜１０質量％、又は０．０１〜５質量％の濃度で用いられることが多い。複数の開始剤からなる混合物を用いてもよい。
【００９４】
（粘着付与剤）
本粘着シート又は本粘着層形成用の粘着剤樹脂組成物乃至本粘着シート又は本粘着層は、必要に応じて、粘着付与剤を含むものであってもよい。一般に、粘着付与剤は、粘着剤組成物の粘着性を高める任意の化合物又は化合物の混合物であってもよい。
粘着付与剤としては、特に限定されるものではなく、従来公知のものを使用することができる。例えばテルペン系粘着付与剤、フェノール系粘着付与剤、ロジン系粘着付与剤、脂肪族系石油樹脂、芳香族系石油樹脂、共重合系石油樹脂、脂環族系石油樹脂、キシレン樹脂、エポキシ系粘着付与剤、ポリアミド系粘着付与剤、ケトン系粘着付与剤、エラストマー系粘着付与剤などが挙げられ、これらを１種又は２種以上を組み合わせて使用できる。
【００９５】
（硬化促進剤）
本粘着シート又は本粘着層形成用の粘着剤樹脂組成物乃至本粘着シート又は本粘着層は、必要に応じて、硬化促進剤を含むものであってもよい。
本粘着シート又は本粘着層形成用の粘着剤樹脂組成物の硬化反応を促進するために、従来公知の硬化促進剤を添加することができる。
【００９６】
（成形）
本粘着シート形成用の粘着剤樹脂組成物をシート状に成形する方法としては、公知の方法、例えばウェットラミネーション法、ドライラミネート、Ｔダイを用いる押出キャスト法、押出ラミネート法、カレンダー法やインフレーション法、射出成形法、注液硬化法等を採用することができる。中でも、シートを製造する場合は、ウェットラミネーション法、押出キャスト法、押出ラミネート法が好適である。
【００９７】
（硬化）
本粘着シート又は本粘着層形成用の粘着剤樹脂組成物が開始剤を含む場合、熱及び／又は活性エネルギー線を照射し硬化させることにより、硬化物を製造することができる。
特に、本粘着シート又は本粘着層形成用の粘着剤樹脂組成物を成形体成形したものに、熱及び／又は活性エネルギー線を照射することにより、本粘着シートを製造することができる。
ここで、照射する活性エネルギー線としては、α線、β線、γ線、中性子線、電子線などの電離性放射線、紫外線、可視光線などが挙げられ、中でも光学装置構成部材へのダメージ抑制や反応制御の観点から紫外線が好適である。
また、活性エネルギー線の照射エネルギー、照射時間、照射方法などに関しては特に限定されず、開始剤を活性化させてモノマー成分を重合できればよい。
【００９８】
＜別の製造方法＞
本粘着シートの製造方法の別の実施態様として、上述の本粘着シート形成用の粘着剤樹脂組成物を適切な溶剤に溶解させ、各種コーティング手法を用いて実施することもできる。
コーティング手法を用いた場合、上記の活性エネルギー線照射硬化の他、熱硬化させることにより本粘着シートを得ることもできる。
【００９９】
コーティングの場合、粘着シートの厚みは塗工厚みと塗工液の固形分濃度によって調整できる。
【０１００】
なお、ブロッキング防止や異物付着防止の観点から、本粘着シート又は本粘着層の少なくとも片面に、離型層が積層されてなる保護フィルムを設けることもできる。
また、必要に応じて、エンボス加工や種々の凹凸（円錐や角錐形状や半球形状など）加工を行ってもよい。
また、各種部材シートへの接着性を向上させる目的で、表面にコロナ処理、プラズマ処理及びプライマー処理などの各種表面処理を行ってもよい。
【０１０１】
＜＜本フレキシブル画像表示装置部材の製造方法＞＞
本フレキシブル画像表示装置部材の製造方法としては、特に制限されるものではなく、上述のように、本粘着層形成用の樹脂組成物をフレキブル部材上にコーティングして形成してもよいし、予め当該樹脂組成物を用いてシート状に成形した後に、フレキブル部材と貼合してもよい。
【０１０２】
＜＜本画像表示装置＞＞
本光学部材を組み込むことで、例えば本光学部材を他の画像表示装置構成部材に積層することで、本光学部材を備えた画像表示装置（「本画像表示装置」とも称する）を形成することができる。
特に本光学部材は、低温及び高温における環境下で折り畳み操作をしても、積層シートのデラミや割れを防止でき、復元性も良好であるから、フレキシブル画像表示装置を形成することができる。
なお、フレキシブル画像表示装置とは、より具体的には、屈曲半径が２５ｍｍ以上の湾曲形状に固定が可能な部材、とりわけ、屈曲半径２５ｍｍ未満、より好ましくは、屈曲半径３ｍｍ未満での繰り返しの曲げ作用に耐えることができる部材からなる画像表示装置をいう。
【０１０３】
上記他の画像表示装置構成部材としては、上述した、偏光フィルム、位相差フィルム等の光学フィルム、液晶材料及びバックライトパネルなどのフレキシブル部材を挙げることができる。
【０１０４】
＜＜語句の説明など＞＞
本発明においては、「フィルム」と称する場合でも「シート」を含むものとし、「シート」と称する場合でも「フィルム」を含むものとする。
また、画像表示パネル、保護パネル等のように「パネル」と表現する場合、板体、シート及びフィルムを包含するものである。
【０１０５】
本明細書において、「Ｘ〜Ｙ」（Ｘ，Ｙは任意の数字）と記載した場合、特にことわらない限り「Ｘ以上Ｙ以下」の意と共に、「好ましくはＸより大きい」或いは「好ましくはＹより小さい」の意も包含するものである。
また、「Ｘ以上」（Ｘは任意の数字）と記載した場合、特にことわらない限り「好ましくはＸより大きい」の意を包含し、「Ｙ以下」（Ｙは任意の数字）と記載した場合、特にことわらない限り「好ましくはＹより小さい」の意も包含するものである。
【実施例】
【０１０６】
本発明は、以下の実施例により更に説明される。但し、実施例はいかなる方法でも本発明を限定することを意図するものではない。
【０１０７】
１．原料
（１）  ウレタン重合体；質量平均分子量６０万、ポリエーテル型ＯＨ基末端ウレタンプレポリマー（ヘキサメチレンジイソシアネート１９ｗｔ％，イソホロンジイソシアネート５ｗｔ％,ポリプロピレングリコール７６ｗｔ％）
（２）  ウレタングラフトアクリル系重合体：質量平均分子量：７０万（ブチルアクリレートと２−ヒドロキシエチルアクリレートとの共重合体を幹ポリマーとし、分子量８６００のウレタンポリマーをグラフト鎖として１．２ｗｔ％含有する重合体）、
（３）  ２官能ウレタンアクリレート：紫光ＵＶ−３７００Ｂ（三菱ケミカル（株））
（４）  アクリル重合体（ａ）；質量平均分子量６０万、２−エチルヘキシルアクリレート５４ｗｔ％,４−ヒドロキシブチルアクリレート７ｗｔ％、Ｎ−ビニルピロリドン２ｗｔ％、ラウリルアクリレート３７ｗｔ％の構成成分からなるポリマー。
（５）  アクリル重合体（ｂ）；質量平均分子量６８万、ｎ−ヘキシルアクリレート８０ｗｔ％,４−ヒドロキシブチルアクリレート２０ｗｔ％の構成成分からなるポリマー。
（６）  Ｅｓａｃｕｒｅ  ＴＺＴ（ＩＧＭ社製、光重合開始剤、２，４，６−トリメチルベンゾフェノン及び４−メチルベンゾフェノンの混合物）
（７）  コロネートＬ；東ソー（株）製、イソシアネート系架橋剤
（８）  ナーセルアルミニウム；アセチルアセトン金属錯体、日本化学産業（株）製
（９）  溶剤；酢酸エチル
【０１０８】
＜粘着シートの製造方法＞
表１に記載した配合で均一に混合し、固形分が３０ｗｔ％になるように酢酸エチルを添加して液を調製した。次に、離型処理されたポリエチレンテレフタレートフィルム（三菱ケミカル株式会社製、ダイアホイルＭＲＶ（Ｖ０３）厚さ：１００μｍ）上に、エルコメーター社製  バードフィルムアプリケーターを用いて、前記調製した液を展開し、９０℃のオーブンで１０分間乾燥させた。
【０１０９】
実施例１−２及び比較例１−３に関しては、１２０℃、３分の熱処理によって熱架橋し、その上から離型処理されたポリエチレンテレフタレートフィルム（三菱ケミカル株式会社製、ダイアホイルＭＲＱ厚さ：５０μｍ）をハンドロールでラミネートし、５０℃で２４ｈ養生することで、離型フィルムに挟まれた粘着シートを得た。
一方、実施例３に関しては、乾燥後、両面を離型ＰＥＴフィルムでラミネートされた状態で、高圧水銀灯により１．５Ｊ／ｃｍ２のＵＶを照射し、架橋した。
粘着シートの厚みは、それぞれアプリケーターのギャップを調整することで表１の様にした。
【０１１０】
＜粘着シートの評価試験＞
（ゲル分率）
実施例及び比較例で作製した粘着シートから離型フィルムを取り除いたものについて、下記の測定を行った。
１）粘着シートを秤量し（Ｗ１）、予め重さを測った２００メッシュのＳＵＳ（ステンレス製）メッシュ（Ｗ０）に包む。
２）上記ＳＵＳメッシュを１００ｍＬの酢酸エチルに２４時間浸漬する。
３）ＳＵＳメッシュを取り出し、７５℃で４時間半乾燥する。
４）乾燥後の質量（Ｗ２）を求め、下記式より粘着シートのゲル分率を測定する。
ゲル分率（％）＝１００×（Ｗ２−Ｗ０）／Ｗ１
【０１１１】
（表面ＨＳＰ、ＨＳＰ距離（Ｒａ））
粘着シートの表面のＨＳＰは以下のように測定した。
実施例及び比較例で作製した粘着シートから離型ＰＥＴフィルムを片面剥がして粘着シートを露出させ、そこにＨＳＰ既知の１１種の溶媒２．０μＬの液滴を滴下し、３０秒後の接触角を記録し、接触角の値から、Young-Dupreの式及び、畑・北崎、拡張ホークスの式からγｓLを算出し、ハンセン溶解度パラメーターと表面張力の関係（式１）（Hansen  Solubility  Parameters  50th  anniversary  conference,preprint2017PP.14-21(2017)）から、Ｒａと(γｓL/(ＶL1/3))1/2が相関するように決定した。
（式１）δｄ2+δＰ2+0.068δｈ2=13.9γｓL(1/(ＶL1/3))
【０１１２】
また、部材シートの表面に関しても、同様の手順でＨＳＰを決定した。結果を表１に示す。
さらに上記で測定された粘着シートの表面ＨＳＰ及び部材シートの表面ＨＳＰの値から、ＨＳＰ距離（Ｒａ）を算出した。
【０１１３】
（動的粘弾性）
実施例及び比較例で作製した粘着シートから両面の離型フィルムを剥がし、該粘着シートを複数枚重ねることで、厚みが約０．８ｍｍのシートを作製した。さらに、これを直径８ｍｍの円形に打ち抜いたものを、レオメータ（ティー・エイ・インスツルメント・ジャパン株式会社製、ＤＨＲ−２）を用いて、粘着治具：Φ８ｍｍパラレルプレート、歪み：０．１％、周波数：１Ｈｚ、温度：−７０〜１００℃、昇温速度：３℃／ｍｉｎの条件で測定することで、粘着シートの貯蔵弾性率（Ｇ’）、損失弾性率（Ｇ”）、損失正接（ｔａｎδ）を得た。
表１に結果を示す。
【０１１４】
（粘着力）
部材シートとしてのＫＯＬＯＮ社製ＣＰＩ（５０μｍ）を、両面テープでＳＵＳ板に貼り付け、実施例及び比較例で作製した粘着シートから離型ＰＥＴフィルムを片面剥がして粘着シートを露出させ、裏打ちフィルムとしてポリエチレンテレフタレートフィルム（三菱ケミカル社製「ダイアホイルＳ−１００」、厚さ５０μｍ）をハンドローラーにてロール圧着した。これを、２５ｍｍ幅×１５０ｍｍ長の短冊状に裁断し、残る離型フィルムを剥がして露出した粘着面に、部材シートとしてのＫＯＬＯＮ社製ＣＰＩ（５０μｍ）を、ハンドローラーを用いてロール貼着して、部材シート面を両面テープでＳＵＳ板に貼り付け、ＳＵＳ板／両面テープ／部材シート（ＣＰＩ）／粘着シート／裏打ちフィルム（ＰＥＴ）からなる積層体を作成した。そして、この積層体にオートクレーブ処理（６０℃、ゲージ圧０．２ＭＰａ、２０分）を施して仕上げ貼着し、粘着シート／部材シート間の粘着力測定サンプルを作製した。
【０１１５】
裏打ちフィルムを１８０°をなす角度に６０℃において剥離速度３００ｍｍ／分にて引っ張りながら、部材シートから裏打ちフィルムを剥離し、ロードセルで引張強度を測定して、粘着シートの部材シートに対する、０．３ｍ／ｍｉｎ粘着力として、１８０°剥離強度（Ｎ／２５ｍｍ）を測定した。表１に結果を示す。
【０１１６】
＜積層体の作製＞
実施例及び比較例で作製した粘着シートの一方の離型フィルムを剥がし、ＫＯＬＯＮ社製ＣＰＩ（５０μｍ）をロール貼合し、残る離型フィルムを剥がして、もう一枚のＫＯＬＯＮ社製ＣＰＩ（５０μｍ）を貼合して積層体を得た。そして、この積層体にオートクレーブ処理（６０℃、ゲージ圧０．２ＭＰａ、２０分）を施して仕上げ貼着し、評価サンプルとしての積層体とした。
【０１１７】
（屈曲保管性）
このようにして得られた積層体を、４０ｍｍ×１００ｍｍに裁断して屈曲保管性の評価用サンプルとした。評価サンプルを曲率半径Ｒ：３ｍｍにてＵ字形状に折り畳んで固定し、８５℃８５％ＲＨの環境下で２４時間保管した。
試験後の評価用サンプルを目視観察し、部材シートと粘着シートとの界面で剥離や発泡がみられたものを「×（no good）」、上記欠陥が見られなかったものを「〇（good）」と判定した。特に欠陥が見られず、積層体の復元角度が１５０°以上に復元する、復元性の良好なものを「◎（very good）」とした。表１に結果を示す。
【０１１８】
（ヘイズ；ＨＡＺＥ）
部材シートを両面に貼合して作製した積層体を評価用サンプルとした。ヘーズメータ（日本電色工業社製「ＮＤＨ５０００」）を用いて、ＪＩＳ  Ｋ７１３６に準拠して、ヘイズ値を測定した。結果を表１に示す。
【０１１９】
表１に、粘着シート配合、粘着シートのゲル分率、粘着シートの動的粘弾性、粘着シートの表面ＨＳＰ、粘着シートと部材シートとのＨＳＰ距離、粘着力、屈曲保管性試験の結果を示した。
【０１２０】
【表１】
2022002896.tif 000002
【０１２１】
実施例１〜３より、δｐ、δｈが大きくなるように粘着シートの配合を調整することで、高極性の部材シートとのＨＳＰ距離が近くなり、それに伴い粘着力も向上していることが分かる。
一般的に薄い粘着シートでは、屈曲保管で欠陥が出やすい傾向があるが、実施例２では、薄い粘着シートでも積層体のデラミや発泡を抑制できているが示されている。
ウレタンがグラフトされたアクリル系重合体を用いた、実施例３の粘着シートは、特に耐屈曲性に優れていた
一方、アクリル系重合体からなる比較例１〜３はδｐ、δｈが小さく、高極性の部材シートとの粘着力が劣っており、屈曲保管性試験においても剥離が生じた。